(57)【要約】  ３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であることを特徴とするロックウール。本発明によれば、酸化鉄の含有量が少なくても、耐熱性が高いロックウールを提供することができる。【特許請求の範囲】
【請求項１】
ロックウール原料を熔解し、次いで、繊維化することにより、ロックウールを得るロックウールの製造方法であって、
該ロックウール原料中のフェロニッケル製錬スラグの配合量が１０〜７０質量％であること、
を特徴とするロックウールの製造方法。
【請求項２】
３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であることを特徴とするロックウール。
【請求項３】
２価のＦｅ原子及び３価のＦｅ原子の合計に対する２価のＦｅ原子のモル比（２価のＦｅ／（２価のＦｅ＋３価のＦｅ））が０．８４〜０．８８であることを特徴とする請求項２記載のロックウール。
【請求項４】
請求項２又は３いずれか１項記載のロックウールからなることを特徴とする無機繊維フェルト。
【発明の詳細な説明】
【技術分野】
【０００１】
本発明は、高耐熱性、高圧縮強度及び高圧縮復元性のロックウール、該ロックウールの製造方法、及び該ロックウールを用いて得られる無機繊維フェルトに関する。
【背景技術】
【０００２】
従来より、鉄鋼スラグを配合したスラグ系ロックウールは、鉄鋼スラグに成分調整剤として珪石、珪砂、玄武岩等の天然石を加え、キューポラあるいは電気炉で熔融させ、熔融物を炉下部より流し出し、高速回転体に当てて繊維化するスピニング法や、圧縮空気により繊維化するブローイング法により繊維化され、製造されている。【０００３】
そのような従来のロックウールは、加熱収縮率で示される耐熱性は、一般的なグラスウールより高いものの、７００℃程度で熔融してしまい、また、圧縮復元率がグラスウールより低かった。【０００４】
そのため、従来のロックウールでは、酸化鉄を含む玄武岩や転炉スラグ等の配合割合を増やし、繊維中の酸化鉄の割合を増やす事で、耐熱性を高めいている（例えば、特公平６−４５４７２号公報（特許文献１）、特公平６−６５６１７号公報（特許文献２））。
【先行技術文献】
【特許文献】
【０００５】
【特許文献１】特公平６−４５４７２号公報（特許文献１）
【特許文献２】特公平６−６５６１７号公報（特許文献２）
【発明の概要】
【発明が解決しようとする課題】
【０００６】
しかし、ロックウール原料中の酸化鉄は、熔解時に一部が還元されてしまうため、熔解炉の底に金属鉄が堆積する。そのため、ロックウール原料中に鉄分が多いと、定期的に金属鉄を抜き取る作業の頻度が高くなってしまう。この事はロックウールの時間生産性を低める事になるため、生産面では、ロックウール原料中の酸化鉄の配合割合を極力低くする必要がある。【０００７】
このようなことから、従来のロックウールでは、耐熱性と生産性の両立が困難であった。【０００８】
従って、本発明の目的は、酸化鉄の含有量が少なくても、耐熱性が高いロックウールを提供すること、より具体的には、酸化鉄の含有量が１０質量％以下、好ましくは９質量％以下、特に好ましくは８質量％以下であるにも関わらず、耐熱性が高いロックウールを提供することにある。
【課題を解決するための手段】
【０００９】
本発明者らは、上記従来技術における課題を解決すべく、鋭意研究を重ねた結果、ロックウールに含有される酸化鉄に占める２価のＦｅのモル比（２価のＦｅ／（２価のＦｅ＋３価のＦｅ））を、特定のモル比以上にし、且つ、ＭｇＯの含有量を特定の範囲とすることにより、酸化鉄の含有量が１０質量％以下、好ましくは９質量％以下、特に好ましくは８質量％以であり且つ耐熱性が高いロックウールが得られることを見出し、本発明を完成させるに至った。【００１０】
すなわち、本発明（１）は、ロックウール原料を熔解し、次いで、繊維化することにより、ロックウールを得るロックウールの製造方法であって、
該ロックウール原料中のフェロニッケル製錬スラグの配合量が１０〜７０質量％であること、
を特徴とするロックウールの製造方法を提供するものである。【００１１】
また、本発明（２）は、３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であることを特徴とするロックウールを提供するものである。【００１２】
また、本発明（３）は、（２）のロックウールからなることを特徴とする無機繊維フェルトを提供するものである。
【発明の効果】
【００１３】
本発明によれば、酸化鉄の含有量が１０質量％以下、好ましくは９質量％以下、特に好ましくは８質量％以下であるにも関わらず、耐熱性が高いロックウールを提供することができる。
【発明を実施するための形態】
【００１４】
本発明のロックウールは、３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であることを特徴とするロックウールである。
【００１５】
本発明のロックウールは、ＳｉＯ２を含有しているが、本発明のロックウール中のＳｉＯ２の含有量は、３５〜４５質量％、好ましくは３７〜４４質量％、特に好ましくは３９〜４４質量％である。ロックウール中のＳｉＯ２の含有量が上記範囲にあることにより、熔解した原料を安定して繊維化できる。一方、ロックウール中のＳｉＯ２の含有量が、上記範囲未満だと、粘性が低いため繊維にならない割合が多くなり、また、上記範囲を超えると粘性が高すぎて熔解原料を安定して流し出す事ができない。
【００１６】
本発明のロックウールは、Ａｌ２Ｏ３を含有しているが、本発明のロックウール中のＡｌ２Ｏ３の含有量は、１０〜１５質量％、好ましくは１１〜１５質量％、特に好ましくは１２〜１５質量％である。
【００１７】
本発明のロックウールは、ＣａＯを含有しているが、本発明のロックウール中のＣａＯの含有量は、２０〜３５質量％、好ましくは２０〜３３質量％、特に好ましくは２０〜３０質量％である。
【００１８】
本発明のロックウールは、ＭｇＯを含有しているが、本発明のロックウール中のＭｇＯの含有量は、１０〜２５質量％、好ましくは１０〜２３質量％、特に好ましくは１０〜２０質量％である。ロックウール中のＭｇＯの含有量が上記範囲にあることにより、ロックウールの耐熱性、圧縮強度及び圧縮復元性が高くなる。
【００１９】
本発明のロックウールは、ＦｅＯ、又はＦｅＯ及びＦｅ２Ｏ３を含有しているが、本発明のロックウール中のＦｅＯ及びＦｅ２Ｏ３の合計含有量は、２〜１０質量％、好ましくは２．５〜９質量％、特に好ましくは４〜８質量％である。ロックウール中のＦｅＯ及びＦｅ２Ｏ３の合計含有量が上記範囲にあることにより、耐熱性の向上と生産性の向上を両立させることができる。一方、ロックウール中の酸化鉄の含有量が、上記範囲未満だと、ロックウールの耐熱性が低くなり、また、上記範囲を超えると、ロックウール原料の熔解中に生じる金属鉄の量が多くなり過ぎるため、生産性が低くなる。
【００２０】
本発明のロックウールにおいて、原子換算で、ロックウール中に存在する２価のＦｅ原子及び３価のＦｅ原子の合計モル数に対する２価のＦｅ原子のモル数の比（２価のＦｅ原子のモル数／（２価のＦｅ原子＋３価のＦｅ原子の合計モル数））が、０．８以上、好ましくは０．８３〜１．００、特に好ましくは０．８４〜０．９５、より好ましくは０．８５〜０．８８である。ロックウール中に存在する２価のＦｅ原子及び３価のＦｅ原子の合計モル数に対する２価のＦｅ原子のモル数の比が上記範囲にあることにより、ロックウールの耐熱性が高くなる。一方、ロックウール中に存在する２価のＦｅ原子及び３価のＦｅ原子の合計モル数に対する２価のＦｅ原子のモル数の比が、上記範囲未満だと、ロックウールの耐熱性が低くなる。
【００２１】
なお、本発明において、ロックウール中の各成分の含有量は、蛍光Ｘ線分析により測定される。また、ロックウール中の２価のＦｅ原子のモル数は、二クロム酸カリウムを用いる滴定により測定される。また、ロックウール中の２価のＦｅ原子及び３価のＦｅ原子の合計モル数は、ロックウールを酸に溶かした後、ＩＣＰ発光分析に測定される。
【００２２】
また、本発明のロックウールは、上記成分以外に、Ｎａ２Ｏ、Ｋ２Ｏ、ＴｉＯ２、ＭｎＯ、ＳＯ３、Ｐ２Ｏ５及びＣｒ２Ｏ３のうちの１種以上を含有していてもよい。本発明のロックウールが、Ｎａ２Ｏ、Ｋ２Ｏ、ＴｉＯ２、ＭｎＯ、ＳＯ３、Ｐ２Ｏ５及びＣｒ２Ｏ３のうちの１種以上を含有する場合、ロックウールに含有されているＮａ２Ｏ、Ｋ２Ｏ、ＴｉＯ２、ＭｎＯ、ＳＯ３、Ｐ２Ｏ５及びＣｒ２Ｏ３の合計含有量は、５質量％以下が好ましい。
【００２３】
また、本発明のロックウールにおいては、本発明の効果を損なわない程度の不純物の含有は、許容される。
【００２４】
本発明のロックウールの平均繊維径は、特に制限されないが、好ましくは２〜６μｍ、特に好ましくは２〜５μｍである。
【００２５】
本発明において、ロックウールの耐熱性の高さは、ロックウールを成形して得られる無機繊維フェルトを加熱したときの加熱収縮率の低さで把握される。また、本発明において、ロックウールの圧縮強度の高さは、ロックウールを成形して得られる無機繊維フェルトの圧縮強度の高さで把握される。また、本発明において、ロックウールの圧縮復元率の高さは、ロックウールを成形して得られる無機繊維フェルトの圧縮復元率の高さで把握される。
【００２６】
そして、本発明のロックウールは、ＦｅＯ及びＦｅ２Ｏ３の合計含有量が１０質量％以下、好ましくは９質量％以下、特に好ましくは８質量％以下と、酸化鉄の含有量が少ないにも関わらず、耐熱性、圧縮強度及び圧縮復元率が高い。
【００２７】
ロックウールは、ガラス転移温度を超えると収縮を生じる。これは、軟化に伴うクリープ変化が主な要因である。ここで、ロックウール中に酸化鉄が存在すると、結晶化が生じて、クリープ変形が停止する。一方、酸化鉄を含有しないロックウールでは、結晶化が生じてもクリープ変形が停止せずに、熔融に至る。このようなことから、従来、ロックウール中に酸化鉄を存在させることにより、ロックウールの耐熱性を高くすることができると考えられていた。
【００２８】
本発明者らは、ロックウール中の２価の酸化鉄が酸化することにより、結晶化によるクリープ変形を停止させる効果が高くなるため、ロックウール中に存在する酸化鉄でも、２価の酸化鉄（ＦｅＯ）は、３価の酸化鉄（Ｆｅ２Ｏ３）に比べ、耐熱性の向上効果への寄与が大きいことを見出した。
【００２９】
そして、ロックウール中の２価の酸化鉄が酸化する際には、２価の酸化鉄の酸化に伴う電荷変化のバランスを取るために、ロックウールの内部に存在するマグネシウムイオンやカルシウムイオン等のアルカリ土類金属イオンが繊維表面に拡散する。繊維表面に拡散したマグネシウムは結晶相を生成するので結晶化を促進する事で耐熱性が向上する。ここで、マグネシウムイオンは、カルシウムイオンの２／３程度の大きさであるため、マグネシウムイオンは、カルシウムイオンに比べ、ロックウール内で移動し易い。そのため、ロックウール中にマグネシウムイオンが多いほど、２価の酸化鉄の酸化を起因とするクリープ変形を停止させる効果が高くなる。
【００３０】
このようなことから、本発明者らは、ロックウール中の酸化鉄の含有量を特定の範囲にしつつ、酸化鉄（２価及び３価の合計）に占める２価の酸化鉄のモル比を０．８以上、好ましくは０．８３〜１．００、特に好ましくは０．８４〜０．９５、より好ましくは０．８５〜０．８８と高くし、且つ、ＭｇＯの含有量を１０〜２５質量％、好ましくは１０〜２３質量％、特に好ましくは１０〜２０質量％と高くすることにより、酸化鉄の含有量が１０質量％以下、好ましくは９質量％以下、特に好ましくは８質量％以下と、酸化鉄の含有量が少ないにも関わらず、耐熱性が高いロックウールが得られることを見出した。
【００３１】
更に、本発明者らは、ロックウール中のＭｇＯの含有量を、１０〜２５質量％、好ましくは１０〜２３質量％、特に好ましくは１０〜２０質量％と高くすることにより、耐熱性に加え、圧縮強度及び圧縮復元性も高くなることを見出した。
【００３２】
本発明のロックウールを製造する方法としては、特に制限されないが、以下に示す本発明のロックウールの製造方法が好適である。
【００３３】
本発明のロックウールの製造方法は、ロックウール原料を熔解し、次いで、繊維化することにより、ロックウールを得るロックウールの製造方法であって、
該ロックウール原料中のフェロニッケル製錬スラグの配合量が１０〜７０質量％であること、
を特徴とするロックウールの製造方法である。
【００３４】
本発明のロックウールの製造方法では、ロックウール原料を、キューポラ、電気炉等で熔解し、次いで、スピニング、ブローイング等により繊維化して、ロックウールを得る。このとき、本発明のロックウールの製造方法では、ロックウール原料として、フェロニッケル製錬スラグを、全ロックウール原料に対して１０〜７０質量％、好ましくは１０〜６０質量％、特に好ましくは１０〜５０質量％配合する。
【００３５】
表１に示すように、高炉スラグは、含有している酸化鉄が全て２価の酸化鉄であるが、その含有量が低い。また、転炉スラグは、ＭｇＯの含有量が低く、２価のＦｅ原子／（２価のＦｅ原子＋３価のＦｅ原子）も低い。また、橄欖岩は、ＭｇＯの含有量が多いものの、２価のＦｅ原子／（２価のＦｅ原子＋３価のＦｅ原子）が低い。また、玄武岩及び安山岩は、ＭｇＯの含有量が低く、２価のＦｅ原子／（２価のＦｅ原子＋３価のＦｅ原子）も低い。また、玄武岩、安山岩及び橄欖岩等の天然岩は、組成にバラツキが大きい。
【００３６】
これらに比べ、フェロニッケル製錬スラグは、２価のＦｅ原子／（２価のＦｅ原子＋３価のＦｅ原子）が高く、酸化鉄の含有量も、ＭｇＯの含有量も高い。そのため、フェロニッケル製錬スラグは、本発明のロックウールの製造用のロックウール原料として好ましく、ロックウール原料として、フェロニッケル製錬スラグを、全ロックウール原料に対して１０〜７０質量％、好ましくは１０〜６０質量％、特に好ましくは１０〜５０質量％配合することにより、酸化鉄の含有量が１０質量％以下、好ましくは９質量％以下、特に好ましくは８質量％以下であり、ロックウール中の酸化鉄（２価及び３価）に占める２価の酸化鉄のモル比を０．８以上、好ましくは０．８３〜１．００、特に好ましくは０．８４〜０．９５、より好ましくは０．８５〜０．８８とし、且つ、ＭｇＯの含有量を１０〜２５質量％、好ましくは１０〜２３質量％、特に好ましくは１０〜２０質量％と高くすることができる。また、フェロニッケル製錬スラグは、粒度調整が可能であるため、キューポラ及び電気炉の区別無く使用される。
【００３７】
また、本発明のロックウールの製造方法では、ロックウール原料として、フェロニッケル製錬スラグ以外に、高炉スラグ、転炉スラグ等の鉄鋼スラグ；玄武岩、安山岩、輝緑岩、橄欖岩等の天然石；珪石、珪砂等のシリカ調整剤等を、配合することができる。これらのフェロニッケル製錬スラグ以外のロックルール原料の配合量は、全ロックウール原料に対して、合計で３０〜９０質量％、好ましくは合計で４０〜９０質量％、特に好ましくは合計で５０〜９０質量％である。
【００３８】
本発明の無機繊維フェルトは、本発明のロックウールからなり、本発明のロックウールをバインダー等を噴霧して集綿し、圧縮成形する等、通常の無機繊維フェルトの製造方法により製造される。
【００３９】
本発明の無機繊維フェルトの１１００℃加熱後の加熱収縮率は２〜３％であり、圧縮率９０％の圧縮強度は７０〜８０ｋＰaであり、圧縮率９０％の復元率は６０〜７０％である。
【実施例】
【００４０】
以下、本発明の詳細な内容について、実施例を用いて説明するが、本発明は以下の実施例に限定されるものではない。【００４１】
（実施例１〜３及び比較例１〜６）
表１に示すロックウール原料を、表２及び表３に示す配合割合で配合したものを、キューポラで熔解し、次いで、スピニング法より繊維化し、ロックウールを得た。得られたロックウールの組成及び２価のＦｅ原子及び３価のＦｅ原子の合計モル数に対する２価のＦｅ原子のモル数の比（Ｆｅ２＋／（Ｆｅ２＋＋Ｆｅ３＋））を測定した。また、得られたロックウールを、電気炉中で１１００℃で加熱し、加熱後の２価のＦｅ原子及び３価のＦｅ原子の合計モル数に対する２価のＦｅ原子のモル数の比を測定した。その結果を表２に示す。
次いで、得られたロックウールに、バインダーとしてフェノールレジンを吹き付けて、フェルト状に成形し、厚さ４０〜９０ｍｍの無機繊維フェルトを得た。得られたフェルトの目付を、表２及び表３に示す。
次いで、得られたフェルトを７０ｍｍ角に切り出し、下記の操作にて、加熱収縮率を求めた。また、得られたフェルトを６０ｍｍ角に切り出し、下記の操作にて、圧縮強度及び圧縮復元率を測定した。
なお、比較例４では、市販品のロックウールを用いた。比較例４の原料配合は不明であるが、Ｃｒ２Ｏ３を含有しないことから、ロックウール原料としては、フェロニッケル製錬スラグは使用されていないと推測される。【００４２】
（評価方法）
＜加熱収縮率＞
７０ｍｍ角に切り出した無機繊維フェルトを、電気炉中で１１００℃で３時間加熱した。冷却後、無機繊維フェルトの１辺の長さ（ｍｍ）を測定し、下記式に従って、加熱収縮率を求めた。
加熱収縮率（％）＝（（７０−加熱後の１辺の長さ）／７０）×１００【００４３】
＜圧縮強度及び圧縮復元率＞
６０ｍｍ角に切り出した無機繊維フェルトに、オートグラフにより、圧縮率が５０％、７０％、９０％となるように荷重をかけて圧縮した。その時の強度を各圧縮率における圧縮強度とした。また、荷重を解放した後の無機繊維フェルトの厚み（ｍｍ）を測定し、下記式に従い圧縮復元率を求めた。なお、圧縮率は、下記式に従い求められる。
圧縮率（％）＝（（圧縮前の厚み−圧縮時の厚み）／圧縮前の厚み）×１００
圧縮復元率（％）＝（（圧縮前の厚み−荷重解放後の厚み）／圧縮前の厚み）×１００【００４４】
【表１】
2012176799.tif 000002
１）Ｆｅ２＋／（Ｆｅ２＋＋Ｆｅ３＋）：２価のＦｅ原子のモル数／（２価のＦｅ原子及び３価のＦｅ原子の合計モル数）【００４５】
【表２】
2012176799.tif 000003
１）Ｆｅ２＋／（Ｆｅ２＋＋Ｆｅ３＋）：２価のＦｅ原子のモル数／（２価のＦｅ原子及び３価のＦｅ原子の合計モル数）【００４６】
【表３】
2012176799.tif 000004
１）Ｆｅ２＋／（Ｆｅ２＋＋Ｆｅ３＋）：２価のＦｅ原子のモル数／（２価のＦｅ原子
及び３価のＦｅ原子の合計モル数）
２）市販品のため、原料配合は不明
【産業上の利用可能性】
【００４７】
本発明によれば、ロックウールの生産性と耐熱性を両立することができるので、安価に耐熱性の高いロックウールを製造することができる。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
ロックウール原料を熔解し、次いで、繊維化することにより、ロックウールを得るロックウールの製造方法であって、
該ロックウール原料中のフェロニッケル製錬スラグの配合量が１０〜７０質量％であること、
を特徴とするロックウールの製造方法。
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
ロックウール原料を熔解し、次いで、繊維化することにより、３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であるロックウールを得るロックウールの製造方法であり、
該ロックウール原料中のフェロニッケル製錬スラグの配合量が１０〜７０質量％であること、
を特徴とする３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であるロックウールの製造方法。
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
ロックウール原料を熔解し、次いで、繊維化することにより、３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であるロックウールを得るロックウールの製造方法であり、
該ロックウール原料中のフェロニッケル製錬スラグの配合量が１０〜７０質量％であり、該ロックウール原料中のＳｉＯ２の含有量が３５〜４５質量％、Ａｌ２Ｏ３の含有量が１０〜１５質量％、ＣａＯの含有量が２０〜３５質量％、ＭｇＯの含有量が１０〜２５質量％、ＦｅＯ及びＦｅ２Ｏ３の合計含有量が２〜１０質量％、原子換算で、２価のＦｅ原子及び３価のＦｅ原子の合計に対する２価のＦｅ原子のモル比（２価のＦｅ／（２価のＦｅ＋３価のＦｅ））が０．８以上となるように、各ロックウール原料を混合すること、
を特徴とする３５〜４５質量％のＳｉＯ２と、１０〜１５質量％のＡｌ２Ｏ３と、２０〜３５質量％のＣａＯと、１０〜２５質量％のＭｇＯと、合計で２〜１０質量％のＦｅＯ及びＦｅ２Ｏ３と、を含有し、原子換算で、２価のＦｅ原子及び３価のＦｅ原子の合計に対する２価のＦｅ原子のモル比（２価のＦｅ／（２価のＦｅ＋３価のＦｅ））が０．８以上であるロックウールの製造方法。
【国際調査報告】
2012176799.tif 000005
2012176799.tif 000006
2012176799.tif 000007
2012176799.tif 000008
2012176799.tif 000009
2012176799.tif 000010